(57)【要約】【課題】モルタル、セメントペースト、コンクリート等のセメント組成物の流動性を改善するとともに、炭酸ガスおよび塩化物イオンのセメント組成物への浸入を抑制し、かつセメント組成物の吸水性を低減することのできる合成樹脂水性エマルジョン組成物を提供すること。【解決手段】アミノ基含有不飽和モノマーを含むモノマー組成物を重合してカチオン性水溶性重合体とし、これを保護コロイドとして不飽和モノマーをエマルジョン重合して得られるカチオン性合成樹脂水性エマルジョンにエポキシ基含有化合物を反応させた合成樹脂水性エマルジョン組成物である。また、この合成樹脂水性エマルジョン組成物が、セメントに対して固形分基準で０．０５〜１００質量％添加されていることを特徴とするセメント組成物である。【選択図】なし【特許請求の範囲】
【請求項１】
アミノ基含有不飽和モノマーを含むモノマー組成物を重合してカチオン性水溶性重合体とし、これを保護コロイドとして不飽和モノマーをエマルジョン重合して得られるカチオン性合成樹脂水性エマルジョンにエポキシ基含有化合物を反応させたことを特徴とする合成樹脂水性エマルジョン組成物。
【請求項２】
前記アミノ基含有不飽和モノマーが、ジアルキルアミノ基含有不飽和モノマーであることを特徴とする請求項１に記載の合成樹脂水性エマルジョン組成物。
【請求項３】
前記カチオン性合成樹脂水性エマルジョンが、固形分基準で１０〜９５質量％の前記カチオン性水溶性重合体を含むことを特徴とする請求項１または２に記載の合成樹脂水性エマルジョン組成物。
【請求項４】
前記アミノ基含有不飽和モノマーが、前記アミノ基含有不飽和モノマーを含むモノマー組成物中に５〜５０質量％含まれることを特徴とする請求項１〜３のいずれか一項に記載の合成樹脂水性エマルジョン組成物。
【請求項５】
請求項１〜４のいずれか一項に記載の合成樹脂水性エマルジョン組成物が、セメントに対して固形分基準で０．０５〜１００質量％添加されていることを特徴とするセメント組成物。
【発明の詳細な説明】
【技術分野】
【０００１】
本発明は、セメント混和剤としての合成樹脂水性エマルジョン組成物およびそれを含むセメント組成物に関するものである。
【背景技術】
【０００２】
従来、モルタル、コンクリート、セメントペースト等のセメント組成物の作製において、より少ない水の使用量でセメントを混和することによってコンクリート等の密度の向上と強度の改善が図られている。少ない水量でセメント組成物の流動性を確保するために、一般的に減水剤が配合されている。このような減水剤としては、ナフタレンスルホン酸ホルマリン縮合物、メラミンスルホン酸塩、リグニンスルホン酸塩、ポリカルボン酸等が実用的に用いられているが、セメント組成物の流動性を上げるためにその使用量が多くなる傾向があった。
【０００３】
また、コンクリート等は、気象条件、海水等の外的因子に長期間さらされることによって、劣化することが知られている。特に、鉄筋コンクリートにおいては、建造直後ではセメント中に含まれる水酸化カルシウムによってｐＨ１２〜１３の強塩基性を呈しているが、常にその表面より大気中の炭酸ガスの浸入を受けている。そして、時間の経過に従い浸入する炭酸ガスによりその表面部から鉄筋周辺部まで次第に中性化されることで、コンクリート自身の膨張収縮およびコンクリート内部の鉄筋に錆が発生し、鉄筋コンクリートの寿命を短くしている。また、海水等に含まれる塩化物イオンも炭酸ガスと同じように鉄筋コンクリートの表面部から鉄筋周辺部まで次第に浸入することで、鉄筋に錆が発生し、鉄筋コンクリートの寿命を短くしている。そこで、セメント組成物への炭酸ガスおよび塩化物イオンの浸入を抑制させるための添加剤として、フェノールまたはアルキルフェノールに酸化エチレンおよび酸化プロピレンのモノマーまたは重合物を反応させて得られるモノアリールエーテルが提案されている（例えば、特許文献１を参照）。
【０００４】
【特許文献１】特公平６−７８１８５号公報
【発明の開示】
【発明が解決しようとする課題】
【０００５】
しかしながら、上記添加剤を配合したセメント組成物も炭酸ガスおよび塩化物イオンの浸入抑制効果が未だ十分とは言えず、鉄筋に対するコンクリートのかぶり厚さを余分に確保したり、定期点検を実施したりする等の対策が採られているのが実情である。
従って、本発明は、上記のような課題を解決するためになされたものであり、モルタル、セメントペースト、コンクリート等のセメント組成物の流動性を改善するとともに、炭酸ガスおよび塩化物イオンのセメント組成物への浸入を抑制し、かつセメント組成物の吸水性を低減することのできる合成樹脂水性エマルジョン組成物を提供することを目的とする。
また、本発明は、炭酸ガスおよび塩化物イオンの浸入が抑制され、より少ないＷ／Ｃ（水／セメント）値領域において流動性および耐久性に優れたセメント組成物を提供することも目的とする。
【課題を解決するための手段】
【０００６】
そこで、本発明者らは、上記のような従来の課題を解決すべく鋭意研究、開発を遂行した結果、特定のカチオン性水溶性重合体を保護コロイドとして、不飽和モノマーのエマルジョン重合を行って得られるカチオン性合成樹脂水性エマルジョンにエポキシ基含有化合物を反応させた合成樹脂水性エマルジョン組成物が、上記課題を解決できることを見出し、本発明を完成させるに至った。
即ち、本発明は、アミノ基含有不飽和モノマーを含むモノマー組成物を重合してカチオン性水溶性重合体とし、これを保護コロイドとして不飽和モノマーをエマルジョン重合して得られるカチオン性合成樹脂水性エマルジョンにエポキシ基含有化合物を反応させたことを特徴とする合成樹脂水性エマルジョン組成物である。
上記合成樹脂水性エマルジョン組成物において、アミノ基含有不飽和モノマーは、ジアルキルアミノ基含有不飽和モノマーであることが好ましい。
上記合成樹脂水性エマルジョン組成物において、カチオン性合成樹脂水性エマルジョンは、固形分基準で１０〜９５質量％のカチオン性水溶性重合体を含むことも好ましい。
上記合成樹脂水性エマルジョン組成物において、アミノ基含有不飽和モノマーは、アミノ基含有不飽和モノマーを含むモノマー組成物中に５〜５０質量％含まれることが望ましい。
また、本発明は、上記合成樹脂水性エマルジョン組成物が、セメントに対して固形分基準で０．０５〜１００質量％添加されていることを特徴とするセメント組成物である。
【発明の効果】
【０００７】
本発明によれば、モルタル、セメントペースト、コンクリート等のセメント組成物の流動性を改善するとともに、炭酸ガスおよび塩化物イオンのセメント組成物への浸入を抑制し、かつセメント組成物の吸水性を低減することのできる合成樹脂水性エマルジョン組成物を提供することができる。また、本発明によれば、炭酸ガスおよび塩化物イオンの浸入が抑制され、より少ない水／セメント（Ｗ／Ｃ）値領域において流動性および耐久性に優れたセメント組成物を提供することもできる。
【発明を実施するための最良の形態】
【０００８】
本発明による合成樹脂水性エマルジョン組成物は、アミノ基含有不飽和モノマーを含むモノマー組成物を重合してカチオン性水溶性重合体とし、これを保護コロイドとして不飽和モノマーをエマルジョン重合して得られるカチオン性合成樹脂水性エマルジョンにエポキシ基含有化合物を反応させたことを特徴とする。
【０００９】
保護コロイドとしてのカチオン性水溶性重合体は、アミノ基含有不飽和モノマーを含むモノマー組成物を重合することにより得ることができる。
ここで、モノマー組成物に含まれるアミノ基含有不飽和モノマーとしては、主にモノアルキルアミノ基含有不飽和モノマー、ジアルキルアミノ基含有不飽和モノマー、トリアルキルアミノ基含有不飽和モノマーが挙げられる。より具体的には、アクリル酸モノメチルアミノエチル、メタクリル酸モノメチルアミノエチル、ジメチルアミノプロピルアクリルアミド、ジメチルアミノプロピルメタクリルアミド、アリルアミン、Ｎ，Ｎ−ジメチルアミノエチルアクリレート、Ｎ，Ｎ−ジエチルアミノエチルアクリレート、Ｎ，Ｎ−ジメチルアミノエチルメタクリレート、Ｎ，Ｎ−ジメチルアミノプロピルメタクリレート、Ｎ，Ｎ−ジメチルアミノエチルアクリルアミド、Ｎ，Ｎ−ジエチルアミノエチルメタクリレート、モルホリノエチルメタクリレート、１−ジメチルアミノエチルメタクリレートメチルクロライド塩、ジメチルアミノエチルメタクリレートベンジルクロライド塩、Ｎ，Ｎ，Ｎ−トリメチル−Ｎ−（２−ヒドロキシ−３−メタクリロイルオキシプロピル）アンモニウムクロライド、メタクリル酸ジメチルアミノエチルベンジルクロライド塩、メタクリル酸ジメチルアミノエチルメチルクロライド塩等が挙げられる。これらは単独で、もしくは２種以上を組み合わせて用いることができる。これらの中でも、ジアルキルアミノ基含有不飽和モノマーを用いることで、セメント組成物に添加した際に流動性をより向上させることのできる合成樹脂水性エマルジョン組成物が得られる。
【００１０】
また、このアミノ基含有不飽和モノマーは、アミノ基含有不飽和モノマーを含むモノマー組成物中に好ましくは５〜５０質量％、より好ましくは７〜３７質量％含まれる、即ち、カチオン性水溶性重合体を構成する全モノマー量に対して好ましくは５〜５０質量％、より好ましくは７〜３７質量％であることが好ましい。アミノ基含有不飽和モノマーが５質量％未満では、得られるカチオン性水溶性重合体の親水性が低くなることがあり、保護コロイドとしてエマルジョン重合して最終的に得られる合成樹脂水性エマルジョン組成物の分散安定性が低くなり、エマルジョン粒子の沈降を生じることがあるため好ましくない。一方、５０質量％を越えると、エマルジョンとしての粘度が極めて高くなり、作業性が悪くなることがあるため好ましくない。
【００１１】
モノマー組成物に含まれる他の不飽和モノマーとしては、特に制限されるものではないが、例えば、炭素数１〜２０の側鎖を持った（メタ）アクリル酸エステル、スチレン、（メタ）アクリロニトリル、酢酸ビニル等が挙げられる。より具体的には、（メタ）アクリル酸メチル、（メタ）アクリル酸エチル、（メタ）アクリル酸プロピル、（メタ）アクリル酸ブチル、（メタ）アクリル酸オクチル、（メタ）アクリル酸ラウリル、（メタ）アクリル酸ヘキシル、（メタ）アクリル酸ステアリル、（メタ）アクリル酸デシル、（メタ）アクリル酸シクロヘキシル、（メタ）アクリル酸２−エチルヘキシル、（メタ）アクリル酸β−エトキシエチル、（メタ）アクリル酸イソブチル、（メタ）アクリル酸ｔ−ブチル、（メタ）アクリル酸ヘキサデシル、（メタ）アクリル酸テトラデシル、（メタ）アクリル酸ドデシル、（メタ）アクリル酸アミル、（メタ）アクリル酸ノニル、（メタ）アクリル酸ヘプチル等が挙げられる。
【００１２】
カチオン性水溶性重合体の重合に用いる溶剤としては、水溶性または親水性の溶剤であれば制限されるものではないが、例えば、メチルアルコール、エチルアルコール、ｎ−ブチルアルコール、イソブチルアルコール、ｎ−プロピルアルコール、イソプロピルアルコール、アミルアルコール、イソアミルアルコール、エチレングリコール、エチレングリコールモノエチルエーテル、エチレングリコールモノブチルエーテル、プロピレングリコール、プロピレングリコールモノメチルエーテル、プロピレングリコールモノエチルエーテル、プロピレングリコールモノブチルエーテル、ジプロピレングリコールモノブチルエーテル、トリプロピレングリコールモノブチルエーテル等が挙げられる。これらの溶剤は単独で、または２種以上を混合して用いることが可能である。この重合反応は、例えば、６０〜１３０℃の温度で油溶性重合開始剤を用いて行うことができる。このような油溶性重合開始剤としては、例えば、アゾビスイソブチロニトリル、１−[（１−シアノ−１−メチル）アゾ]ホルムアミド、１,１'−アゾビスシクロヘキサン−1−カルボニトリル、ジメチル２,２'−アゾビス（２−メチルプロピオネート）、２,２'−アゾビス−２−メチルブチロニトリル、２,２'−アゾビス−２,４−ジメチルバレロニトリル、２,２'−アゾビス（４−メトキシ−２,４−ジメチルバレロニトリル、２,２'−アゾビス（Ｎ−ブチル−２−メチルプロピオンアミド、２,２'−アゾビス（２,４,４−トリメチルペンタン）、ｔ−ブチルハイドロパーオキサイド、ｔ−ブチルパーオキシピバレート、クメンハイドロパーオキサイド、ジイソプロピルベンゼンハイドロパーオキサイド、パラメンタンハイドロパーオキサイド、ベンゾイルパーオキシド、キュメンハイドロパーオキシド、ジブチルパーオキシド、ジイソプロピルパーオキシジカーボネート、クミルパーオキシネオデカノエート、クミルパーオキシオクトエート等が挙げられる。
【００１３】
アミノ基含有不飽和モノマーとしてモノ（ジ）アルキルアミノ基含有不飽和モノマーを用いて重合されたカチオン性水溶性重合体の場合には、モノ（ジ）アルキルアミノ基に対して０．１〜２．５当量の酸で中和し、水に溶解または分散し易くするのがよい。このような酸としては、例えば、炭酸、燐酸、酢酸、蟻酸、乳酸、酪酸、塩酸等が挙げられる。
【００１４】
次に、上記重合で得られたカチオン性水溶性重合体を水に溶解または分散して保護コロイドとし、水を媒体として、１種以上の不飽和モノマーをエマルジョン重合することにより、カチオン性合成樹脂水性エマルジョンが得られる。このエマルジョン重合に用いる不飽和モノマーは、特に制限されるものではないが、例えば、炭素数１〜２０の側鎖を持った（メタ）アクリル酸エステル、スチレン、（メタ）アクリロニトリル、酢酸ビニル等が挙げられる。より具体的には、（メタ）アクリル酸メチル、（メタ）アクリル酸エチル、（メタ）アクリル酸プロピル、（メタ）アクリル酸ブチル、（メタ）アクリル酸オクチル、（メタ）アクリル酸ラウリル、（メタ）アクリル酸ヘキシル、（メタ）アクリル酸ステアリル、（メタ）アクリル酸デシル、（メタ）アクリル酸シクロヘキシル、（メタ）アクリル酸２−エチルヘキシル、（メタ）アクリル酸β−エトキシエチル、（メタ）アクリル酸イソブチル、（メタ）アクリル酸ｔ−ブチル、（メタ）アクリル酸ヘキサデシル、（メタ）アクリル酸テトラデシル、（メタ）アクリル酸ドデシル、（メタ）アクリル酸アミル、（メタ）アクリル酸ノニル、（メタ）アクリル酸ヘプチル等が挙げられる。
【００１５】
このエマルジョン重合で用いられる触媒については、水溶性重合開始剤を用いる。好ましくはカチオン性の水溶性触媒がよい。このような水溶性重合開始剤としては、例えば、アゾビス−２−ジアミノプロパンジヒドロクロライド、２,２'−アゾビス−２−アミノプロパンジハイドロクロライド、２,２'−アゾビス[２−（２−イミダゾリン−２−イル）プロパン]2塩酸塩、２,２'−アゾビス[２−（２−イミダゾリン−２−イル）プロパン]硫酸塩一水和物、２,２'−アゾビス[２−（２−イミダゾリン−２−イル）プロパン]、２,２'−アゾビス[２−（２−イミダゾリン−２−イル）プロパン]二硫酸塩二水和物等が挙げられる。また、エマルジョン重合反応は７０℃〜１００℃の温度で行うことができる。
【００１６】
また、本発明において、カチオン性合成樹脂水性エマルジョンは、固形分基準で好ましくは１０〜９５質量％、より好ましくは２５〜８０質量％のカチオン性水溶性重合体を含むことが望ましい。保護コロイドとしてのカチオン性水溶性重合体が少な過ぎる場合、エマルジョン粒子の分散安定性が得難くなり、沈降を生じることがあるため好ましくない。一方、カチオン性水溶性重合体が多過ぎる場合、粘度が高くなり、作業性が悪くなることがあるため好ましくない。なお、エマルジョン重合後、カチオン性水溶性重合体の固形分が１０〜９５質量％の比率の範囲内であれば、この合成樹脂水性エマルジョンにカチオン性水溶性重合体を後添加してもよい。
【００１７】
次に、上記エマルジョン重合で得られたカチオン性合成樹脂水性エマルジョンにエポキシ基含有化合物を反応させることにより、本発明の合成樹脂水性エマルジョン組成物が得られる。
ここで、カチオン性合成樹脂水性エマルジョンに添加するエポキシ基含有化合物は、アミノ基含有不飽和モノマーのアミノ基に対して０．１〜５．０当量が好ましく、０．４〜３．０当量がより好ましい。この反応は２０〜１００℃で行うことができる。これにより、アミノ基とエポキシ基とが反応することで、セメント組成物の流動性および耐久性アップに寄与する。
【００１８】
ここで用いるエポキシ基含有化合物としては、水溶性あるいは油溶性のどちらでもよく、１分子当たり含有しているエポキシ基の数は、１個、２個、あるいは２個以上の多官能基数を含んでいてもかまわず、また、他にエポキシ基含有不飽和モノマーであってもかまわない。
このような１個のエポキシ基を含有する化合物としては、例えば、ブチルグリシジルエーテル、高級アルコールグリシジルエーテル、フェニルグリシジルエーテル、２−エチルヘキシルグリシジルエーテル、グリシジルフタルイミド、クレジルグリシジルエーテル、エピクロロヒドリン、スチレンオキサイド、アリルグリシジルエーテル、グリシジルメタクリレート等が挙げられる。
また、エポキシ基を２個以上含有する化合物としては、ハイドロキノンジグリシジルエーテル、カテコールジグリシジルエーテル、ビスフェノールＡジグリシジルエーテル、ビスフェノールＦジグリシジルエーテル、ビスフェノールＳジグリシジルエーテル、レゾルシノールジグリシジルエーテル、ヘキサヒドロビスフェノールＡジグリシジルエーテル、ポリプロピレングリコールジグリシジルエーテル、ネオペンチルグリコールジグリシジルエーテル、フタル酸ジグリシジルエステル、ダイマー酸ジグリシジルエステル、トリグリシジルイソシアヌレート、テトラグリシジルメタキシレンジアミン、テトラブロムビスフェノールＡジグリシジルエーテル、ビスフェノールヘキサフロロアセトンジグリシジルエーテル、シクロヘキサンジメタノールジグリシジルエーテル化合物等の脂環式ジグリシジルエーテル化合物、１，６−ヘキサンジオールジグリシジルエーテル、１，４−ブタンジオールジグリシジルエーテル、ジエチレングリコールジグリシジルエーテル等の脂肪族ジグリシジルエーテル化合物、ポリサルファイドジグリシジルエーテル等のポリサルファイド型ジグリシジルエーテル化合物、ジグリシジルアニリン、トリメチロールプロパントリグリシジルエーテル、グリセリントリグリシジルエーテル、トリフェニルグリシジルエーテルメタン、テトラフェニルグリシジルエーテルエタン、エポキシ化大豆油、エポキシ化ポリブタジエン、３、４エポキシシクロヘキシルメチルカルボキシレート、３、４エポキシ−６メチルシクロヘキシルメチルカルボキシレート、ノボラックグリシジルエーテル等が挙げられる。
【００１９】
本発明によるセメント組成物は、上記で得られた合成樹脂水性エマルジョン組成物が、セメントに対して固形分基準で０．０５〜１００質量％、好ましくは０．２〜３０質量％添加されているものである。
本発明のセメント組成物は、基本的にはセメント、骨材および合成樹脂水性エマルジョン組成物よりなるが、本発明の性能を損なわない範囲で、他の反応性モノマー、分散剤、遅延剤、早強剤、促進剤、起泡剤、発泡剤、増粘剤、防水剤、防錆剤、防腐剤、消泡剤等の公知慣用の添加剤を添加することも可能である。また、他の減水剤、ＡＥ剤、高性能ＡＥ減水剤等を併用することも可能である。
【００２０】
ここで用いるセメントとしては、ポルトランドセメント、アルミナセメント、天然セメント、高炉セメント、シリカセメント、フライアッシュセメント等が挙げられる。骨材としては、例えば、珪砂、珪砂石、シラスバルーン、軽量骨材、タルク、炭酸カルシウム、マイカ、珪藻土、カオリン、石英、ジルコニア、フライアッシュ、パーライト粒子、ガラス球粒子、粗骨材等が挙げられる。
【実施例】
【００２１】
以下、本発明を実施例および比較例によってさらに説明する。なお、例中、部とあるのは質量部を意味する。
【００２２】
＜製造実施例１＞
温度計、撹拌棒、還流冷却器および滴下ロートを備えた反応容器に、水４．０部およびエタノール２．８部を入れて加熱、８５〜９０℃で還流させ、下記表１に示される成分Ａを１．５時間にわたって滴下した。滴下終了１時間後に重合開始剤としてアゾビスイソブチロニトリル１部およびエタノール０．８部を加え、還流下でさらに１時間放置した。撹拌下で蟻酸１．７部および水５７．０部を加え、固形分３３質量％の保護コロイド水溶液（カチオン性水溶性重合体）を得た。
次に、温度計、撹拌棒、還流冷却器および滴下ロートを備えた反応容器に、上記で得られた保護コロイド水溶液１００部および水５０部を入れて７５〜８０℃まで昇温し、下記表１に示される成分Ｂを１．５時間にわたって滴下した。重合開始剤としてアゾビス２−ジアミノプロパンジヒドロクロライド０．２部を水２部に溶解した溶液をモノマー滴下スタート時に添加し、さらにアゾビス２−ジアミノプロパンジヒドロクロライド０．２部を水１０部に溶解した溶液を、モノマー溶液滴下に並行して１．５時間で滴下した。滴下終了後、さらに８０℃で下記表１に示される成分Ｃを添加し、８０℃で２時間熟成反応を行い、室温に冷却して水１１部を添加し、固形分３３質量％の合成樹脂水性エマルジョン組成物を得た。
【００２３】
【表１】
2007002091.tif 000002
【００２４】
＜製造実施例２＞
上記表１に示されるように、製造実施例１における成分ＡおよびＢを変更した以外は製造実施例１と同様の操作により、固形分３３質量％の合成樹脂水性エマルジョン組成物を得た。
【００２５】
＜製造実施例３＞
温度計、撹拌棒、還流冷却器および滴下ロートを備えた反応容器に、水４．０部およびエタノール２．８部を入れて加熱、８５〜９０℃で還流させ、上記表１に示される成分Ａを１．５時間にわたって滴下した。滴下終了１時間後に重合開始剤としてアゾビスイソブチロニトリル１部およびエタノール０．８部を加え、還流下でさらに１時間放置した。撹拌下で蟻酸１．７部および水５７．０部を加え、固形分３３質量％の保護コロイド水溶液（カチオン性水溶性重合体）を得た。
次に、温度計、撹拌棒、還流冷却器および滴下ロートを備えた反応容器に、上記で得られた保護コロイド水溶液１００部および水５０部を入れて７５〜８０℃まで昇温し、表１に示される成分Ｂを１．５時間にわたって滴下した。重合開始剤としてアゾビス２−ジアミノプロパンジヒドロクロライド０．２部を水２部に溶解した溶液をモノマー滴下スタート時に添加し、さらにアゾビス２−ジアミノプロパンジヒドロクロライド０．２部を水１０部に溶解した溶液を、モノマー溶液滴下に並行して１．５時間で滴下した。滴下終了後、さらに８０℃で上記表１に示される成分Ｃを添加し、８０℃で２時間熟成反応を行い、室温に冷却して水１１部を添加し、固形分３３質量％の合成樹脂水性エマルジョン組成物を得た。
【００２６】
＜製造実施例４＞
温度計、撹拌棒、還流冷却器および滴下ロートを備えた反応容器に、製造実施例１と同様の操作により得られた保護コロイド水溶液１５０部および水２７．９部を入れて７５〜８０℃まで昇温し、メタクリル酸メチル９．８部とアクリル酸ブチル６．７部のモノマー混合物を１．５時間にわたって滴下した。重合開始剤としてアゾビス２−ジアミノプロパンジヒドロクロライド０．１部を水１部に溶解した溶液をモノマー滴下スタート時に添加し、さらにアゾビス２−ジアミノプロパンジヒドロクロライド０．１部を水５部に溶解した溶液を、モノマー溶液滴下に並行して１．５時間で滴下した。滴下終了後、さらに８０℃でエピクロロヒドリン７．８部を添加し、８０℃で２時間熟成反応を行い、室温に冷却して水２０．８部を添加し、固形分３３質量％の合成樹脂水性エマルジョン組成物を得た。
【００２７】
＜製造実施例５＞
温度計、撹拌棒、還流冷却器および滴下ロートを備えた反応容器に、製造実施例１と同様の操作により得られた保護コロイド水溶液５０部および水８３．７部を入れて７５〜８０℃まで昇温し、メタクリル酸メチル２９．３部とアクリル酸ブチル２０．２部のモノマー混合物を１．５時間にわたって滴下した。重合開始剤としてアゾビス２−ジアミノプロパンジヒドロクロライド０．３部を水３部に溶解した溶液をモノマー滴下スタート時に添加し、さらにアゾビス２−ジアミノプロパンジヒドロクロライド０．３部を水１５部に溶解した溶液を、モノマー溶液滴下に並行して１．５時間で滴下した。滴下終了後、さらに８０℃でエピクロロヒドリン２．６５部を添加し、８０℃で２時間熟成反応を行い、室温に冷却して水２０部を添加し、固形分３３質量％の合成樹脂水性エマルジョン組成物を得た。
【００２８】
＜製造比較例１＞
温度計、撹拌棒、還流冷却器および滴下ロートを備えた反応容器に、水４．０部およびエタノール２．８部を入れて加熱、８５〜９０℃で還流させ、下記表２に示される成分Ａを１．５時間にわたって滴下した。滴下終了１時間後に重合開始剤としてアゾビスイソブチロニトリル１部およびエタノール０．８部を加え、還流下でさらに１時間放置した。撹拌下でアンモニア水１．９部および水５７．０部を加え、固形分３３質量％の保護コロイド水溶液（水溶性重合体）を得た。
次に、温度計、撹拌棒、還流冷却器および滴下ロートを備えた反応容器に、上記で得られた保護コロイド水溶液１００部および水５０部を入れて７５〜８０℃まで昇温し、下記表２に示される成分Ｂを１．５時間にわたって滴下した。重合開始剤として過硫酸アンモニウム０．２部を水２部に溶解した溶液をモノマー滴下スタート時に添加し、過硫酸アンモニウム０．２部を水１０部に溶解した溶液を並行して１．５時間で滴下した。滴下終了後、２時間熟成反応を行い、室温に冷却して、固形分３３質量％の合成樹脂水性エマルジョン組成物を得た。
【００２９】
【表２】
2007002091.tif 000003
【００３０】
＜製造比較例２＞
温度計、撹拌棒、還流冷却器および滴下ロートを備えた反応容器に、水４．０部およびエタノール２．８部を入れて加熱、８５〜９０℃で還流させ、上記表２に示される成分Ａを１．５時間にわたって滴下した。滴下終了１時間後に重合開始剤としてアゾビスイソブチロニトリル１部およびエタノール０．８部を加え、還流下でさらに１時間放置した。撹拌下でアンモニア水１．９部および水５７．０部を加え、固形分３３質量％の成分Ａの保護コロイド水溶液（水溶性重合体）を得た。
次に、温度計、撹拌棒、還流冷却器および滴下ロートを備えた反応容器に、上記で得られた保護コロイド水溶液１００部および水５０部を入れて７５〜８０℃まで昇温し、上記表２に示される成分Ｂを１．５時間にわたって滴下した。重合開始剤として過硫酸アンモニウム０．２部を水２部に溶解した溶液をモノマー滴下スタート時に添加し、過硫酸アンモニウム０．２部を水１０部に溶解した溶液を並行して１．５時間で滴下した。滴下終了後、さらに８０℃で上記表２に示される成分Ｃを添加し、８０℃で２時間熟成反応を行い、室温に冷却して水１１部を添加し、固形分３３質量％の合成樹脂水性エマルジョン組成物を得た。
【００３１】
＜製造比較例３＞
温度計、撹拌棒、還流冷却器および滴下ロートを備えた反応容器に、水４．０部およびエタノール２．８部を入れて加熱、８５〜９０℃で還流させ、上記表２に示される成分Ａを１．５時間にわたって滴下した。滴下終了１時間後に重合開始剤としてアゾビスイソブチロニトリル１部およびエタノール０．８部を加え、還流下でさらに１時間放置した。撹拌下で蟻酸１．７部および水５７．０部を加え、固形分３３質量％の保護コロイド水溶液（カチオン性水溶性重合体）を得た。
次に、温度計、撹拌棒、還流冷却器および滴下ロートを備えた反応容器に、上記で得られた保護コロイド水溶液１００部および水５０部を入れて７５〜８０℃まで昇温し、表２に示される成分Ｂを１．５時間にわたって滴下した。重合開始剤としてアゾビス２−ジアミノプロパンジヒドロクロライド０．２部を水２部に溶解した溶液をモノマー滴下スタート時に添加し、アゾビス２−ジアミノプロパンジヒドロクロライド０．２部を水１０部に溶解した溶液を並行して１．５時間で滴下した。滴下終了後、２時間熟成反応を行い、室温に冷却して、固形分３３質量％の合成樹脂水性エマルジョン組成物を得た。
【００３２】
＜セメント組成物の流動性試験＞
（水／セメント比＝６０％時のモルタルの練り上げ方法）
製造実施例１〜５および製造比較例１〜３で得られた合成樹脂水性エマルジョン組成物ならびに市販減水剤をセメント混和剤として用い、実施例１〜５および比較例１〜４のセメント組成物を調製した。ここで、水／セメント比＝６０％、７号珪砂／普通ポルトランドセメント＝１／３のセメント組成物において、合成樹脂水性エマルジョン組成物または市販減水剤をセメントに対し、樹脂固形分量が２．４質量％と一定になるように添加した。そして、混合攪拌装置にてセメント組成物を攪拌し、ＪＩＳ  Ｒ  ５２０１に準じてセメント組成物の流動性（フロー値）を測定した。なお、セメント組成物中の気泡を消泡させるために消泡剤ＳＮデフォーマー３８１（サンノプコ株式会社製）を樹脂固形分に対し、２．０％添加した。これらの結果を表３に示した。
【００３３】
【表３】
2007002091.tif 000004
【００３４】
（水／セメント比＝８０％時のモルタルの練り上げ方法）
製造実施例１〜３で得られた合成樹脂水性エマルジョン組成物および市販減水剤をセメント混和剤として用い、実施例６〜９および比較例５のセメント組成物を調製した。ここで、水／セメント比＝８０％、７号珪砂／普通ポルトランドセメント＝１／３のセメント組成物において、合成樹脂水性エマルジョン組成物または市販減水剤を、セメントに対し、表４に示される樹脂固形分（質量％）となるように添加した。そして、混合攪拌装置にてセメント組成物を攪拌し、ＪＩＳ  Ｒ  ５２０１に準じてセメント組成物の流動性（フロー値）を測定した。これらの結果を表３に示した。なお、セメント組成物中の気泡を消泡させるために消泡剤ＳＮデフォーマー３８１（サンノプコ株式会社製）を樹脂固形分に対し、２．０％添加した。これらの結果を表４に示した。
【００３５】
【表４】
2007002091.tif 000005
【００３６】
表３の結果から分かるように、水／セメント比＝６０％時においては、本発明の合成樹脂水性エマルジョン組成物は、従来公知の減水剤であるナフタレンスルホン酸ホルムアルデヒド高縮合物系減水剤に比べ、水の量を少なくしてもその流動性を保持した。一方、市販品であるナフタレンスルホン酸ホルムアルデヒド高縮合物系減水剤については、流動性を保持するのに水／セメント比＝最低７０％が必要であった。以上のことから、本発明の合成樹脂水性エマルジョン組成物が、従来の市販品より優れた減水作用を有していることが明らかになった。
【００３７】
また、表４において、実施例８と比較例５との比較から分かるように、水を増量して水／セメント比＝８０％にしても、本発明の合成樹脂水性エマルジョン組成物は、従来公知の減水剤であるナフタレンスルホン酸ホルムアルデヒド高縮合物系減水剤よりも流動性が優れている。また、表４において、実施例９と比較例５との比較から分かるように、本発明の合成樹脂水性エマルジョン組成物は、市販品であるナフタレンスルホン酸ホルムアルデヒド高縮合物系減水剤の１／４の添加量で同等の減水効果が得られる。
【００３８】
＜セメント組成物の耐久性試験＞
（耐久性試験用サンプルの作製方法）
製造実施例１〜５および製造比較例１〜３で得られた合成樹脂水性エマルジョン組成物をセメント混和剤として用い、実施例１０〜１４および比較例６〜１０の耐久性確認試験用サンプル作製のためのセメント組成物を調製した。ここで、水／セメント比＝８０％、７号珪砂／普通ポルトランドセメント＝１／３のセメント組成物において、合成樹脂水性エマルジョン組成物または市販減水剤をセメントに対し、樹脂固形分量が２．４質量％と一定になるように添加した。そして、ＪＩＳ  Ｒ  ５２０１の混合攪拌装置にてセメント組成物を攪拌し、これを４×４×１６ｃｍの直方体の型枠に流し入れ、２０±２℃、相対湿度９０％以上で４８時間養生した後、脱型してから、温度２０℃±２℃の水中で５日間養生し、更に２０±２℃、相対湿度６０％で７日間養生して、各試験用サンプルを作製した。
【００３９】
（中性化深さ試験）
この試験方法についてはＪＩＳ  Ａ  １１７１の７．７を参考にした。上記で得られた試験用サンプルを温度３０℃、相対湿度６０％、炭酸ガス５％の中性化試験機中に４週間放置した。所定期間炭酸ガス中に入れた後、各サンプルを試験機から取り出し、中央付近で試験サンプルを割った。その割れた断面にフェノールフタレインのアルコール溶液（１％）を吹き付けた。サンプルのアルカリ性を保った領域では赤色に変色し、中性化した領域は変色しない。この方法にてサンプル断面の中性化深さを測定した。結果を表５に示した。
【００４０】
（塩化物イオン浸透深さ試験）
この試験方法についてはＪＩＳ  Ａ  １１７１の７．８を参考にした。上記で得られた試験サンプルを、塩化ナトリウム水溶液中に４週間浸漬した。浸漬終了後、各試験サンプルを中央付近で割り、その割れた断面に０．１％フルオレセインナトリウム水溶液及び０．１Ｎ硝酸銀水溶液を吹き付けた。この方法により塩化物イオンの浸透深さを測定した。結果を表５に示した。
【００４１】
（吸水率試験）
試験サンプルを温度８０±２℃で４８時間乾燥後、デシケータ内で冷却してから各サンプルの質量を測定した。次にこのサンプルを２３±２℃の静水中に４８時間浸漬した。所定時間浸漬後、試験サンプルを取り出し湿布で手早く拭き、直ちに質量を測定した。水浸漬サンプルの質量より、乾燥サンプルの質量からの増加分を吸水率として計算した。結果を表５に示した。
【００４２】
【表５】
2007002091.tif 000006
【００４３】
表５の結果から分かるように、本発明の合成樹脂水性エマルジョン組成物をセメント組成物に添加することにより、セメント水硬物の炭酸ガスによる浸透による中性化が大幅に抑制された。また、本発明の合成樹脂水性エマルジョン組成物は、塩化物イオンの浸透を抑制する作用と、セメント組成物の吸水率を低減する作用も有している。一般的にコンクリート等のセメント組成物への水の吸水性が大きい場合、大気等の外的因子（炭酸ガス等）のコンクリートへの影響をより大きくするため、耐久性が低下する一因となっている。そのため、その吸水率は小さい方が好ましく、本発明の合成樹脂水性エマルジョン組成物を添加したセメント組成物の吸水率が小さいことは耐久性向上に極めて有利である。上記３つの試験結果から、本発明の合成樹脂水性エマルジョン組成物を添加することでセメント組成物の耐久性が顕著に改善されることが示された。